(57)【要約】【課題】  染料インクおよび顔料インクのいずれに対しても、画像の発色性、保存性等の記録特性が優れており、また、白地部分の保存性にも優れたインクジェット記録用シートを提供すること。【解決手段】  支持体上に、顔料および接着剤を含有するインク受容層を有するインクジェット用記録シートにおいて、前記インク受容層が、ＪＩＳ  Ｋ  ７２０９に規定するＡ法により測定される吸水率が２５〜７０％の範囲内であるカチオン性高分子（Ａ）を含有することを特徴とするインクジェット記録用シート。【選択図】  なし【特許請求の範囲】
【請求項１】
支持体上に、顔料および接着剤を含有するインク受容層を有するインクジェット用記録シートにおいて、
前記インク受容層が、ＪＩＳ  Ｋ  ７２０９に規定するＡ法により測定される吸水率が２５〜７０％の範囲内であるカチオン性高分子（Ａ）を含有することを特徴とするインクジェット記録用シート。
【請求項２】
前記カチオン性高分子（Ａ）が、アルキル（メタ）アクリレートをモノマーとする構成単位を含む請求項１に記載のインクジェット記録用シート。
【請求項３】
前記カチオン性高分子（Ａ）が、ジアリルアミンをモノマーとする構成単位を含む請求項１または２に記載のインクジェット記録用シート。
【請求項４】
前記カチオン性高分子（Ａ）が、アクリルアミドをモノマーとする構成単位を含む請求項１〜３のいずれか一項に記載のインクジェット記録用シート。
【請求項５】
前記カチオン性高分子（Ａ）の分子量が、１０万〜５０万である請求項１〜４のいずれか一項に記載のインクジェット記録用シート。
【発明の詳細な説明】
【技術分野】
【０００１】
本発明は、インクジェット記録用シートに関する。
【背景技術】
【０００２】
インクを微細なノズルから記録体表面に向かって噴出し、記録体表面上に画像を形成させるインクジェット記録方式は、記録時の騒音の少ないこと、フルカラー画像の形成が容易であること、高速記録が可能であること、他の印刷装置よりも記録コストが低いことなどの理由により、端末プリンター、ファクシミリ、プロッタ、帳票印刷等で広く利用されている。
また、近年では、インクジェット記録方式で印刷が施された印刷物（インクジェット印刷物）が、大型のポスター、ディスプレイ、チラシ等の意匠性を持つメディアとして、その需要が急速に高まっており、屋外展示用の大判のポスターなどにも使用されるようになっている。
そのため、インクジェット記録用シートには、印字の鮮明性や印字濃度の高さ（発色性）に加え、より高度な記録特性、たとえば印字した画像が光や空気中のオゾン等の影響で退色しないこと（印字耐光性、印字耐オゾン性等の印字保存性）、水がかかった際にインクが滲み出さないこと（印字耐水性）等の特性が要求されるようになっている。
【０００３】
インクジェット記録方式での印刷には、一般的に、水性インクが使用されており、水性インクは、染料を用いた染料インクと、顔料を用いた顔料インクとに分類されている。
現在、画像の鮮明性の点から、主に染料インクが使用されており、一般的に市販されているインクジェット記録用シートの大半は染料インク用である。
しかし、染料インクは、紫外線、オゾン等により酸化されやすく、印字耐光性や印字耐オゾン性が低い。そのため、染料インクを用いたインクジェット印刷物は、展示中に画像が退色し、見栄えが悪化するなど、印字保存性が充分でないという欠点が指摘されており、耐光性や耐オゾン性等に優れている顔料インクの使用が増えてきている。
しかし、顔料インクは、上述したように画像の鮮明性が染料インクに比べて劣っており、特に、染料インク用のインクジェット記録用シートに印刷した場合、鮮明性が非常に悪くなるという問題がある。
【０００４】
そこで、染料インク、顔料インクのいずれで印刷しても優れた記録特性を示すインクジェット記録用シートが要望されている。
染料インク、顔料インクのいずれで印刷しても優れた適性を示すインクジェット記録用シートとして、塗工液中に水溶性金属塩を含有させる方法（例えば、特許文献１参照。）、塗工層を２層以上設ける方法（例えば、特許文献２〜５参照。）、塗工層表面を特定の粗さに制御する方法（例えば、特許文献６参照。）、塗工層中に特定の粒径を有する顔料を含有させる方法（例えば、特許文献７参照。）、特定の細孔半径、細孔容積を有し、特定範囲のｐＨの多孔性有機樹脂からなる塗工層を用いる方法（例えば、特許文献８参照。）等が提案されている。
【特許文献１】特開２００２−２７４０２２号公報
【特許文献２】特開２０００−９４８３１号公報
【特許文献３】特開２０００−１６８２２８号公報
【特許文献４】特開２００２−３４７３３０号公報
【特許文献５】特開平１０−２７８４１１号公報
【特許文献６】特開２０００−１５８８０４号公報
【特許文献７】特開２００１−２７０２３８号公報
【特許文献８】特開２００１−２４６８４１号公報
【発明の開示】
【発明が解決しようとする課題】
【０００５】
しかし、上記特許文献に記載されたインクジェット記録用シートは、いずれのインクを用いた場合も印字濃度が充分でないなど、発色性に問題がある。また、形成される画像の耐光性、耐水性等の保存性も、特に染料インクを用いる場合に充分ではない。さらに、画像が形成されない白地部分についても、熱や光によって黄変を生じるなど、保存性が悪いという問題がある。
【０００６】
本発明は、上記事情に鑑みてなされたものであって、染料インクおよび顔料インクのいずれに対しても、画像の発色性、保存性等の記録特性が優れており、また、白地部分の保存性にも優れたインクジェット記録用シートを提供することを目的とする。
【課題を解決するための手段】
【０００７】
本発明者らは、検討を重ねた結果、インク受容層中に特定の吸水率を有するカチオン性共重合体を配合することによりこれらの問題が解決されることを見出し、本発明を完成するに至った。
本発明は下記態様を含む。
［１］  支持体上に、顔料および接着剤を含有するインク受容層を有するインクジェット用記録シートにおいて、
前記インク受容層が、ＪＩＳ  Ｋ  ７２０９に規定するＡ法により測定される吸水率が２５〜７０％の範囲内であるカチオン性高分子（Ａ）を含有することを特徴とするインクジェット記録用シート。
［２］  前記カチオン性高分子（Ａ）が、アルキル（メタ）アクリレートをモノマーとする構成単位を含む［１］に記載のインクジェット記録用シート。
［３］  前記カチオン性高分子（Ａ）が、ジアリルアミンをモノマーとする構成単位を含む［１］または［２］に記載のインクジェット記録用シート。
［４］  前記カチオン性高分子（Ａ）が、アクリルアミドをモノマーとする構成単位を含む［１］〜［３］のいずれか一項に記載のインクジェット記録用シート。
［５］  前記カチオン性高分子（Ａ）の分子量が、１０万〜５０万である［１］〜［４］のいずれか一項に記載のインクジェット記録用シート。
［６］  前記顔料が、平均二次粒子径１〜１１μｍのシリカである［１］〜［５］のいずれか一項に記載のインクジェット記録用シート。
［７］  前記顔料の少なくとも一部が、表面が界面活性剤で処理されたシリカである［１］〜［６］のいずれか一項に記載のインクジェット記録用シート。
【発明の効果】
【０００８】
本発明によれば、染料インクおよび顔料インクのいずれに対しても、画像の発色性、保存性等の記録特性が優れており、また、白地部分の保存性にも優れたインクジェット記録用シートを提供することができる。
【発明を実施するための最良の形態】
【０００９】
以下、本発明をより詳細に説明する。
本発明のインクジェット用記録シートは、支持体上に、顔料および接着剤を含有するインク受容層を有するものである。
【００１０】
≪支持体≫
支持体としては、通常のインクジェット記録用シートとして使用できる支持体であれば特に限定されるものではなく、上質紙、アート紙、コート紙、キャスト塗被紙、箔紙、クラフト紙、バライタ紙、含浸紙、蒸着紙などの紙類、樹脂フィルム、不織布等、あるいは樹脂フィルムをコート紙や上質紙等の紙類と接着剤を介して貼り合わせたもの、または紙類に樹脂をラミネートしたもの等の樹脂被覆紙等が使用される。
【００１１】
本発明において、支持体として、紙類を用いた基材（紙基材）を用いる場合、紙基材の主成分として用いられるパルプとしては、広葉樹晒クラフトパルプ（ＬＢＫＰ）や針葉樹晒クラフトパルプ（ＮＢＫＰ）等の化学パルプ、ＧＰ、ＴＭＰ等の機械パルプ、および古紙再生パルプが挙げられる。これらを２種以上混合し用いても良い。この中で、ＬＢＫＰをパルプ中の主成分として配合する事が好ましい。
また、叩解度は特に限定しないが、フリーネスが３００〜５００ｍｌ程度（ＣＳＦ：ＪＩＡ−Ｐ−８１２１）となるように叩解することが好ましい。叩解度を進めると印字した際のコックリングが悪化する傾向にあるが、染色ムラも生じ易い傾向にあり、叩解度が少ないと平滑性が選られない傾向にある。
【００１２】
また、パルプが古紙再生パルプの場合、古紙再生パルプの原料となる古紙は、例えば、新聞古紙、雑誌古紙、板紙古紙、包装紙古紙、ダンボール古紙、印刷古紙などが例示でき、さらに紙製造中に発生する上質紙、コート紙などの損紙が含まれていても良い。
古紙再生パルプは、一般には超し、および損紙を低濃度パルパーまたは高濃度パルパーによる離解工程、スクリーンまたはクリーナーによる粗選工程と精選工程、浮選法または水洗法による脱墨工程、塩素漂白、二酸化塩素漂白、次亜塩素酸ソーダ漂白、酸素漂白などによる漂白工程などを適宜、組み合せることにより得られる。
【００１３】
紙基材中には、上記パルプのほかに、填料を配合する事も出来る。填料は、紙基材の透気性を調節し、不透明性等を付与したり、インク吸収性を調整する目的で配合する。
填料としては、例えば、クレー、カオリン、焼成カオリン、タルク、炭酸カルシウム、炭酸マグネシウム、水酸化アルミニウム、水酸化カルシウム、シリカ、酸化チタン等が適宜使用できる。中でも炭酸カルシウムは、白色度が高い紙基材となるのであるので好ましい。
填料を使用する場合は、上記全パルプ１００質量部に対し１〜３５質量部有することが好ましい。填料が少ないと白色度の低下するばかりか、インクの吸収性が低下する傾向にあり、多すぎると、紙腰（剛度）の低下、紙力の低下する傾向にあり、また炭酸カルシウムの過剰の配合はインクジェット記録体表面の黄変の発生原因となる。
【００１４】
紙基材には、上記パルプおよび填料のほかに、本発明の所望の効果を損なわない範囲で、従来から使用されている各種のアニオン性、ノニオン性、カチオン性あるいは両性の歩留向上剤、濾水性向上剤、紙力増強剤や内添サイズ剤等の各種抄紙用内添助剤を必要に応じて適宜選択して配合することができる。さらに、染料、蛍光増白剤、ｐＨ調整剤、消泡剤、ピッチコントロール剤、スライムコントロール剤等の抄紙用内添助剤も必要に応じて適宜配合することができる。
これらは、紙基材の抄紙時に、上記パルプと填料を含む紙料中に添加することにより配合できる。
【００１５】
紙基材は、上記の各抄紙原料を、長網式抄紙機、円網式抄紙機、ツインワイヤー型抄紙機など公知の抄紙機を用いて抄紙することにより製造できる。
【００１６】
紙基材は、抄紙原料のｐＨにより、酸性紙と中性紙に分けられるが、本発明に用いる紙基材としては、中性紙が長期保存性の面で好ましい。
【００１７】
なお、紙基材の表面の平滑度の調節、強度の改善、印刷、筆記適性の向上等のために、サイズプレス等により、デンプン、ポリビニルアルコールあるいはカチオン樹脂、サイズ剤等をその表面に塗工・含浸させることも可能である。
更に、紙基材の平滑性を高める為に、カレンダーなどで平滑化処理することも可能である。
なお、紙基材の坪量は、特に限定されないが、２０〜４００ｇ／ｍ２程度であることが好ましい。
【００１８】
≪インク受容層≫
インク受容層は、顔料、接着剤およびカチオン性高分子を含有するものである。
［顔料］
インク受容層に用いられる顔料は従来からインクジェット記録用シートの塗工層、インク受容層に用いられている顔料であれば特に限定されるものではなく、例えば、シリカ、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、珪藻土、珪酸カルシウム、珪酸マグネシウム、水酸化アルミニウム、アルミナ、擬ベーマイト、リトポン、ゼオライト、加水ハロイサイト、炭酸マグネシウム、水酸化マグネシウムなどの無機顔料；アクリルあるいはメタクリル系樹脂、塩化ビニル系樹脂、酢酸ビニル系樹脂、ポリエステル系樹脂、スチレンーアクリル系樹脂、スチレンーブタジエン系樹脂、スチレンーイソプレン系樹脂、ポリカーボネート系樹脂、シリコーン系樹脂、尿素樹脂、メラミン系樹脂、エポキシ系樹脂、フェノール系樹脂、ジアリルフタレート系樹脂等の樹脂からなる有機顔料が挙げられ、これらの顔料は、真球状でも不定形でもよく、無孔質でも多孔質でもよい。これらの顔料は１種を用いてもよく２種以上を混合して用いてもよい。
【００１９】
これらの顔料の中では、発色性、インク吸収性に優れることから、シリカ、アルミナ、擬べーマイト、軽質炭酸カルシウム、ゼオライトが好ましく選択され、なかでもシリカ、アルミナ、擬べーマイトが好ましく、シリカが最も好ましい。
シリカとしては、非晶質シリカが好ましい。
シリカの製法は特に限定されるものではなく、電弧法、乾式法、湿式法（沈殿法、ゲル法）のいずれの方法で製造されたものでもよい。これらの中でも、湿式法シリカが、顔料インクおよび染料インクのいずれにも適しているため好ましい。
【００２０】
本発明においては、顔料が、平均二次粒子径が１〜１１μｍのシリカであることが好ましく、平均二次粒子径が３〜１０μｍのシリカであることがより好ましい。
平均二次粒子径が１μｍ以上のシリカであると、インク受容層のインク吸収性が優れたものとなる。また、光透過性が低くなるため、インク、特に染料インクに対する光の影響が低減され、印字耐光性が向上する。また、インク受容層の強度も高くなる。また、インク、特に顔料インクの定着性が向上し、印字濃度が高くなる。
一方、シリカの平均二次粒子径が１１μｍ以下であると、鮮明性の高い画像が得られ、また、インク受容層表面の平滑性が高く、印字ムラが生じにくいなど、印字特性に優れている。
また、顔料が平均二次粒子径が１〜１１μｍのシリカであると、光沢性の低いマットな表面のインクジェット記録用シートとなる。
ここで、本発明において、シリカの平均二次粒子径とは、コールカウンタ法によるもので、シリカを蒸留水中にて３０秒間超音波分散したものを試料として測定される体積平均粒子径を表すものである。
【００２１】
また、本発明においては、顔料が、平均二次粒子径が０．０１μｍ以上１μｍ未満のシリカであることも好ましい。これにより、光沢性を有するインクジェット記録用シートとなる。
この場合、インク吸収性を補うために、インク受容層の塗工量を多くしたり、インク受容層を複数層設けることが好ましい。
また、インク受容層の強度を高めるために、ホウ砂、ホウ酸などの公知の架橋剤を併用するとよい。
【００２２】
本発明においては、インク受容層に含有される顔料の少なくとも一部が、表面が界面活性剤で処理されたシリカであることが好ましい。すなわち、顔料としては、その全てが表面が界面活性剤で処理されたシリカであってもよく、また、表面が界面活性剤で処理されたシリカと、表面が界面活性剤で処理されていない顔料とを併用してもよい。
ここで、表面が界面活性剤で処理されていない顔料としては、先に説明した顔料と同様のものが挙げられる。
【００２３】
表面が界面活性剤で処理されたシリカにおいて、表面を界面活性剤で処理されるシリカとしては、先に説明したシリカと同様のものが用いられる。
また、シリカ表面を処理する界面活性剤としては、特に限定されるものではなく、例えば、非イオン性界面活性剤、カチオン性界面活性剤、アニオン性界面活性剤、両性界面活性剤を例示することができる。これらの中でも、全てのイオン性の原材料との凝集が発生しない為、非イオン性界面活性剤が好ましい。
非イオン系界面活性剤の具体例としては、ポリオキシエチレンアルキルエーテル、ポリオキシエチレンポリオキシプロピレンコポリマー、ポリオキシエチレンポリオキシプロピレンアルキルエーテル等を挙げることができる。これらの中でも、ＨＬＢ値が８．０〜１５．０のものが好ましく、１０．０〜１２．０のものがより好ましい。
【００２４】
シリカ表面の界面活性剤による処理方法としては、例えば特開平９−２５４４０号公報に記載された方法を採用することができる。すなわち、顔料、例えば湿式法シリカと界面活性剤、例えば多鎖型非イオン性界面活性剤とを高速流動ミキサー等の混合機で混合する乾式混合法を採用することができる。この場合、界面活性剤を直接顔料に添加混合してもよく、界面活性剤をエタノール等の揮発性溶媒で希釈したものを添加混合してもよい。
また、シリカ、例えば湿式法シリカの乳化スラリー液に所定量の界面活性剤、例えば非イオン性界面活性剤を添加混合しておき、続いて噴霧乾燥等を行う湿式処理法を採用することもできる。湿式処理法の場合、界面活性剤が水に難溶性の場合、これをあらかじめ強力に分散させてエマルジョンとし、このエマルジョンを顔料の乳化スラリー液に添加して充分に攪拌混合した後に乾燥処理することが好ましい。
シリカに対する界面活性剤添加量は、シリカ１００質量部あたり０．１〜３０質量部であることが好ましく、０．５〜２０質量部であることがより好ましい。このような範囲で界面活性剤を添加され、その表面が処理されたシリカを配合すると、発色性が向上し、鮮明な画像を得ることができる。
【００２５】
［接着剤］
インク受容層に用いられる接着剤としては、特に限定されるものではなく、一般にインクジェット記録用として用いられている従来公知の接着剤が使用できる。このような接着剤としては、例えば、カゼイン、大豆蛋白、合成蛋白等の蛋白質類；澱粉や酸化澱粉等の各種澱粉類；ポリビニルアルコール及びその誘導体；カルボキシメチルセルロースやメチルセルロース等のセルロース誘導体；スチレン−ブタジエン樹脂、メチルメタクリレート−ブタジエン共重合体等の共役ジエン系樹脂；アクリル酸、メタクリル酸、アクリル酸エステル、メタクリル酸エステル等の重合体または共重合体であるアクリル系樹脂；エチレン−酢酸ビニル共重合体等のビニル系樹脂等が挙げられる。これらは１種のみを使用してもよく、２種以上の接着剤を併用してもよい。
【００２６】
これら接着剤のなかでも、ポリビニルアルコールおよびその誘導体は、顔料との接着性が良好であるため好ましい。
ポリビニルアルコール誘導体としては、シラノール変性ポリビニルアルコールやカチオン化ポリビニルアルコールなどが挙げられる。
【００２７】
接着剤の配合量は、その種類にもよるが、一般に、顔料１００質量部に対して、１５〜６５質量部が好ましく、３０〜５０質量部がより好ましい。
【００２８】
［カチオン性高分子（Ａ）］
本発明は、上記顔料および接着剤を含有するインク受容層が、ＪＩＳ  Ｋ  ７２０９に規定するＡ法により測定される吸水率が２５〜７０％の範囲内であるカチオン性高分子（Ａ）を含有することを特徴とする。インク受容層がカチオン性高分子（Ａ）を含有することにより、染料インクおよび顔料インクのいずれに対しても、画像の発色性、鮮明性等の記録特性が向上する。また、白地部分の保存性も向上する。
本発明において、カチオン性高分子（Ａ）の吸水率は、より好ましくは３０〜６０％、さらに好ましくは４０〜５５％である。
吸水率は、たとえば、後述するカチオン性共重合体（Ａ１）中の構成単位（ａ２）の割合を調節することにより調節でき、たとえば構成単位（ａ２）の割合が多いほど、吸水率は低下する。
【００２９】
カチオン性高分子（Ａ）としては、上記吸水率を満たすものであれば特に限定されないが、たとえば、下記構成単位（ａ１）と、構成単位（ａ２）とを有する共重合体が挙げられる。
構成単位（ａ１）：単独重合によってカチオン性高分子を形成可能な化合物（以下、モノマー（ｍ１）という）をモノマーとする構成単位
構成単位（ａ２）：上記モノマー（ｍ１）と重合可能であり、かつ単独重合によってはカチオン性高分子を形成できない化合物（以下、モノマー（ｍ２）という）をモノマーとする構成単位
【００３０】
モノマー（ｍ１）としては、例えば、モノアリルアミン（塩）、ビニルアミン（塩）、Ｎ−ビニルアクリルアミジン（塩）、ジシアンジアミド・ホルマリン重縮合物、ジシアンジアミド・ポリエチレンアミン重縮合物等の１級アミン；ジアリルアミン（塩）、エチレンイミン（塩）等の２級アミン；ジアリルメチルアミン（塩）等の３級アミン；ジアリルジメチルアンモニウムクロライド、（メタ）アクリロイルオキシエチルトリメチルアンモニウムクロライド、（メタ）アクリルアミドプロピルトリメチルアンモニウムクロライド、ジメチルアミン・エピクロルヒドリン重縮合物等の４級アンモニウム塩；アクリルアミド、アセトアミド等のアミド；塩化アルミニウム、酢酸アルミニウム等のアルミニウム塩などが挙げられる。これらは１種単独で用いてもよく、２種以上を併用してもよい。
これらの中でも、ジアリルアミン、アクリルアミドが、印字部の耐光性、耐オゾン性等の保存性、白紙部の耐熱湿性等の保存性に優れているため好ましい。
【００３１】
カチオン性高分子（Ａ）中、モノマー（ｍ１）に由来する構成単位（ａ１）の割合は、共重合体（Ａ１）を構成する全構成単位に対し、５０〜９５モル％が好ましく、６０〜８０モル％がより好ましい。構成単位（ａ１）の割合が５０モル％より少ないと、インクの定着性が低下し、充分な印字濃度を得ることが出来ないおそれがある。一方、９５モル％よりも多いと、親水性が高くなりすぎ、本発明の効果が充分に得られないおそれがある。
【００３２】
モノマー（ｍ２）としては、モノマー（ｍ１）と重合可能であって、その単独重合物の、上記ＪＩＳ  Ｋ  ７２０９に規定するＡ法により測定される吸水率が好ましくは５％以下、より好ましくは３％以下である疎水性化合物が好ましい。
かかる疎水性化合物としては、アルキル（メタ）アクリレート等の脂肪酸ビニル、スチレン等が挙げられる。これらは１種単独で用いてもよく、２種以上を併用してもよい。
これらの中でも、重合のしやすさから、アルキル（メタ）アクリレートが好ましい。アルキル（メタ）アクリレートとしては、メチル（メタ）アクリレート、エチル（メタ）アクリレート、ブチル（メタ）アクリレート、２−エチルヘキシル（メタ）アクリレート、ステアリル（メタ）アクリレート等を挙げることができ、中でも、ブチル（メタ）アクリレートおよびメチルメタクリレート、特にブチル（メタ）アクリレートは、発色性の向上が高く、また、カチオン性高分子（Ａ）自体の安定性にも優れているため好ましい。
なお、ブチルメタクリレート重合物、ブチルアクリレート重合物、メチルメタクリレート重合物のＪＩＳ  Ｋ  ７２０９に規定するＡ法により測定される吸水率は、いずれも約０．３％程度である。
【００３３】
カチオン性高分子（Ａ）中、モノマー（ｍ２）に由来する構成単位（ａ２）の割合は、カチオン性高分子（Ａ）を構成する全構成単位に対し、５〜４０モル％が好ましく、１０〜３０モル％がより好ましい。構成単位（ａ２）の割合が５モル％より少ないと、充分な発色性を得ることが出来ないおそれがある。また４０モル％よりも多いと、水がインク受容層を浸透せず、インク受容層中にとどまってしまうことにより、印字の耐水性が悪化するおそれがある。また、カチオン性高分子（Ａ）の疎水性が高くなり、水中での安定性が悪くなって、インク受容層を形成する際、塗工液中で分離してしまうおそれがある。
【００３４】
カチオン性高分子（Ａ）は、さらに上述した構成単位（ａ１）および（ａ２）以外の構成単位（ａ３）を有していてもよい。
構成単位（ａ３）としては、構成単位（ａ１）および（ａ２）のモノマーと共重合可能な各種公知のエチレン性不飽和化合物（以下、モノマー（ｍ３）という）をモノマーとする構成単位を用いることができる。
カチオン性高分子（Ａ）中、構成単位（ａ３）の割合は、カチオン性高分子（Ａ）を構成する全構成単位に対し、２０モル％以下が好ましい。
【００３５】
カチオン性高分子（Ａ）は、上記モノマー（ｍ１）および（ｍ２）、および任意のモノマー（ｍ３）を重合させることにより得ることができる。たとえば、カチオン性高分子（Ａ）は、モノマー（ｍ１）をモノマーとする構成単位を有するカチオン性高分子、たとえば後述するカチオン性高分子（Ｂ）に対し、上記モノマー（ｍ２）（および任意にモノマー（ｍ１）および（ｍ３））を重合させる方法、モノマー（ｍ２）をモノマーとする構成単位（および任意にモノマー（ｍ１）をモノマーとする構成単位、およびモノマー（ｍ３）をモノマーとする構成単位）を有する重合体を共重合させる方法等によって得ることができる。
重合に関しては、乳化重合、溶液重合等の一般的な重合法を適用する事ができる。
【００３６】
カチオン性高分子（Ａ）の分子量は、１０万〜５０万であることが好ましく、２０万〜４０万であることがより好ましい。この範囲内であると、発色性に優れている。
【００３７】
カチオン性高分子（Ａ）は、１種単独で用いてもよく、２種以上を併用してもよい。
【００３８】
インク受容層中、カチオン性高分子（Ａ）の配合量は、顔料１００質量％に対し、５〜６０質量％、より好ましくは、２０〜５０質量％の範囲で調節される。カチオン性高分子（Ａ）の量が少ないと、画像の発色性の低下や、印字保存性の低下が起こり、逆にカチオン性高分子（Ａ）の量が多いと、インク吸収性の低下、印字ムラ、画像の鮮明性の低下が起こるようになる。
【００３９】
［その他の任意成分］
また、本発明において、インク受容層は、本発明の作用効果を害さない範囲で、上記カチオン性高分子（Ａ）以外のカチオン性高分子（以下、カチオン性高分子（Ｂ）という）を含有してもよい。
カチオン性高分子（Ｂ）としては、従来インク定着剤として公知のカチオン性高分子が使用でき、カチオン性高分子（Ｂ）としては、１）ポリエチレンポリアミンやポリプロピレンポリアミンなどのポリアルキレンポリアミン類またはその誘導体、２）第２級アミノ基、第３級アミノ基や第４級アンモニウム基を有するアクリル重合体、３）ポリビニルアミン、ポリビニルアミジン、５員環アミジン類、４）ジメチルアミン−エピクロルヒドリン共重合物、５）ジアリルジメチルアンモニウム−ＳＯ２共重合物、６）ジアリルアミン塩−ＳＯ２共重合物、７）ジメチルジアリルアンモニウムクロライド重合物、８）アリルアミン塩の重合物、９）ジアルキルアミノエチル（メタ）アクリレート４級塩共重合物、１０）アクリルアミド−ジアリルアミン共重合物等が挙げられる。かかるカチオン性高分子（Ｂ）としては、市販のものが使用できる。
なお、従来インク定着剤として公知のカチオン性高分子は、通常、水溶性であり、上記カチオン性高分子（Ａ）のように吸水率を測定することはできない。
【００４０】
これらの中で、カチオン性高分子（Ｂ）として、アクリルアミド−ジアリルアミン共重合物を併用することが好ましい。ジシアンジアミド−ポリエチレンアミン共重合物と、アクリルアミド−ジアリルアミン共重合物を併用することにより、顔料インクで記録した際の発色性、染料インクで記録した際の発色性および印字部の保存性、特に印字耐光性および印字耐オゾン性が優れるので好ましい。
【００４１】
カチオン性高分子（Ｂ）の配合量は、本発明の効果のためには、顔料１００質量％に対し、２０質量％以下が好ましく、３〜１０質量％がより好ましい。
【００４２】
インク受容層には、さらに一般の塗被紙製造において使用される増粘剤、消泡剤、湿潤剤、界面活性剤、着色剤、帯電防止剤、耐光性助剤、紫外線吸収剤、酸化防止剤、防腐剤等の各種助剤が適宜添加される。
【００４３】
［接触角］
本発明において、インク受容層は、該インク受容層表面の蒸留水に対する接触０．５秒後の接触角（動的表面接触角）が２０〜４０°であることが好ましく、２５〜３５°であることがより好ましい。
接触角がこの範囲内であることにより、染料インクおよび顔料インクのいずれに対しても、画像の発色性が向上する。
インク受容層表面の接触角の調節は、インク受容層を形成する各種成分の種類によってもある程度可能であり、たとえば、上記カチオン性重合体（Ａ）の配合量を多くすることにより、接触角を大きくすることができる。また、界面活性剤を添加する方法、顔料として、上記表面が界面活性剤で処理されたシリカを用い、その配合量を調節する方法等によっても、接触角を調節することができる。
なお、接触角を、インク受容層表面の蒸留水に対する接触０．５秒後の値としたのは、蒸留水をインク受容層へ接触させた後、その接触角が、時間の経過と共に急激に低下して０に近づき、接触角によるインクジェット記録用シートの適性評価が困難になるためである。すなわち、接触角をインク受容層表面の蒸留水に対する接触０．５秒後の値とすることにより、接触角によるインクジェット記録用シートの適性評価を行うことができる。
【００４４】
＜インクジェット記録用シートの製造方法＞
本発明のインクジェット記録用シートは、上記の顔料、接着剤、カチオン性高分子（Ａ）、および所望により添加される助剤等の任意成分を含むインク受容層塗工液を、支持体上に塗工し、乾燥してインク受容層を形成することにより製造できる。
インク受容層は、支持体の片面に設けてもよく、両面に設けてもよい。両面に設けた場合、インクジェット記録用シートの両面に鮮明な印字を施すことが可能となる。
【００４５】
インク受容層の塗工は、ブレードコーター、エアーナイフコーター、ロールコーター、バーコーター、グラビアコーター、ロッドブレードコーター、リップコーター、カーテンコーター、ダイコーター等の各種公知の塗工装置により行うことができる。
塗工後に、マシンカレンダー、スーパーカレンダー、ソフトカレンダー等のカレンダーを用いて仕上げ処理を行ってもよい。
【００４６】
インク受容層の塗工量は、特に限定されるものではないが、２〜３０ｇ／ｍ２とするのが好ましく、５〜２０ｇ／ｍ２とするのがより好ましい。
塗工量が上記下限より少ないと、インク吸収性、画像の鮮明性、印字保存性が低下しやすく、塗工量が上記上限より多いと、塗膜強度や画像の鮮明性が低下しやすい。
【００４７】
なお、インク受容層は単層であってもよく、複数層積層してもよい。インク受容層が複数層の場合、各層ごとにインク受容層組成が異なっていてもよい。
【００４８】
＜印刷物＞
上記本発明のインクジェット記録用シートは、プリンター等の印字装置を用い、染料インクあるいは顔料インクで印刷を施し、印刷物とすることができる。
かかる印刷物は、染料インク、顔料インクのいずれを用いた場合でも、印字濃度が高く、良好な発色性を示す。また、染料インク、顔料インクのいずれを用いても、印字部の保存性（特に、耐光性、耐オゾン性）が良好である。また、熱や湿度、光等による黄変が生じにくいなど、印刷が施されていない白色部分の保存性も良好である。
そのため、本発明のインクジェット記録用シートを用いた印刷物は、屋内外での展示が可能であり、広範囲の用途に使用できる。
【実施例】
【００４９】
以下に実施例を挙げて本発明をより具体的に説明するが、もちろんこれらに限定されるものではない。なお、例中の「部」および「％」は、特に断らない限り、水を除いた固形分であり、それぞれ質量部および質量％を示す。
【００５０】
また、各実施例、比較例で用いたカチオン性高分子の吸水率、得られたインクジェット記録用シートのインク受容層表面の接触角、印字部の印字濃度、印字耐光性、印字耐オゾン性および印字耐水性、ならびに白紙部の保存性は、以下に示す方法で測定、評価した。
なお、印字部の評価にあたって、インクジェット記録用シートへの印字は、下記市販のインクジェットプリンターＡ〜Ｃを用いて行った。
（インクジェットプリンタＡ）
市販の染料インクジェットプリンター（セイコーエプソン社製、商標：ＰＭ−Ｇ８００、印字モード：フォトマット紙／高精細）で行った。
（インクジェットプリンタＢ）
市販の顔料インクジェットプロッター（セイコーエプソン社製、商標：ＰＸ−９０００、インク：マットブラック使用、印字モード：ＰＸＭＣプレミアムマット紙／きれい）で行った。
（インクジェットプリンタＣ）
市販のインクジェットプロッター（ＨＰ社製、商標：ＤｅｓｉｇｎＪｅｔ５５００ＰＳ、インク：顔料インク使用、印字モード：最高品質）で行った。
【００５１】
「カチオン性高分子の吸水率（％）」
ＪＩＳ  Ｋ  ７２０９に規定するＡ法により測定した。
【００５２】
「インク受容層表面の接触角（０．５秒後）」
液量６μｌの２０℃の蒸留水をインクジェット記録用シートのインク受容層表面に滴下してから０．５秒後の接触角をダイナミックアブソープションテスター（スウェーデン紙パルプ研究所製、商品名：ファイブロ１１００ＤＡＴ）で測定した。
【００５３】
「印字濃度」
財団法人日本規格協会発行の画像（「高精細カラーディジタル標準画像ＸＹＺ／ＪＩＳ−ＳＣＩＤ」、識別記号：Ｓ６、画像名称：カラーチャート）を上記インクジェットプリンタＡ〜Ｃの３機種で印字し、ブラックの最高色調部を、ＧｕｒｅｔａｇＭａｃｂｅｔｈ社製ＲＤ−９１４にて、印字濃度を測定した。
【００５４】
「画像の鮮明性」
財団法人日本規格協会発行の画像（「高精細カラーディジタル標準画像データＩＳＯ／ＪＩＳ−ＳＣＩＤ」、識別記号：Ｎ１、画像名称：ポートレート）を上記インクジェットプリンタＡで印字し、画像を目視で観察し、画像の鮮明性を次の基準で評価した。
○：鮮明性が良好なもの
△：鮮明性がやや劣るもの
×：鮮明性が悪いもの
【００５５】
「印字耐光性」
染料インクタイプの上記インクジェットプリンタＡを用い、市販の画像処理ソフトで、マゼンタの吐出量が８０％となるよう調節し印字した記録物を、６５℃４０％ＲＨ環境下で照度１００ｋｌｕｘのキセノンランプを７２時間照射し、印字濃度を測定した。印字部の耐光性を、次式の印字濃度残存率により、次の基準で評価した。
印字濃度残存率（％）＝（照射後の印字濃度／照射前の印字濃度）×１００
○：残存率が８５％以上
△：残存率が７０％以上８５％未満
×：残存率が７０％未満
【００５６】
「印字耐オゾン性」
染料インクタイプの上記インクジェットプリンタＡを用い、市販の画像処理ソフトで、マゼンタの吐出量が８０％となるよう調節し印字した記録物を、２４℃６０％ＲＨ環境でオゾン濃度２．５ｐｐｍ雰囲気中に２４時間放置し、印字濃度を測定した。印字部の耐オゾン性を、次式の印字濃度残存率により、次の基準で評価した。
印字濃度残存率（％）＝（放置後の印字濃度／放置前の印字濃度）×１００
○：残存率が８５％以上
△：残存率が７０％以上８５％未満
×：残存率が７０％未満
【００５７】
［印字耐水性］
染料インクタイプの上記インクジェットプリンタＡを用い、市販の画像処理ソフトで、マゼンタの吐出量が８０％となるよう調節し印字し、該印字部に水０．２ｍｌを滴下し、放置した。水が浸透し、表面が乾いた状態になった時点での、印字部の状態を目視で観察し、以下の評価基準で評価した。
○：元の画像を維持している。
△：やや画像が乱れているが、実用上問題ないレベルである。
×：画像が乱れ、実用上劣っている。
××：元の画像が判別できず、劣る。
【００５８】
［白紙部の保存性（熱湿黄変）］
インクジェット記録用シートを、８０℃５０％環境下で、１週間静置させた。静置前および静置後の、インクジェット記録用シートのインク受容層側の白紙部の黄変の度合いを下記の基準にしたがい、目視で判断した。
○：殆ど黄変していない。
△：黄変している。
×：非常に黄変している。
【００５９】
［白紙部の保存性（光黄変）］
インクジェット記録用シートを、６０℃５０％環境下で、キセノンランプ（１０万ｌｕｘ）で３日間照射させた。照射前および照射後の、インクジェット記録用シートのインク受容層側の白紙部の黄変の度合いを下記の基準にしたがい目視で判断した。
○：殆ど黄変していない。
△：黄変している。
×：非常に黄変している。
【００６０】
実施例１
［紙基材Ａ］
軽質炭酸カルシウム２０部を、広葉樹晒クラフトパルプ（ろ水度４００ｍｌＣＳＦ）１００部のスラリー中に添加し、カチオン澱粉１部、無水アルケニルコハク酸系中性サイズ剤０．２部を添加し、十分に混合して抄紙原料とし、長網多筒式抄紙機を用いて水分を１０％まで乾燥させ、サイズプレスで酸化澱粉の７％溶液を両面で４ｇ／ｍ２塗布、乾燥し、水分７％まで乾燥させて坪量２００ｇ／ｍ２の紙基材Ａを製造した。
【００６１】
［インク受容層塗工液Ａ］
顔料として湿式シリカ（トクヤマ社製、商品名：ファインシールＸ−６０、二次粒子径６．２μｍ）１００部、接着剤としてポリビニルアルコール（クラレ社製、商品名：ＰＶＡ−１４５）１０部、シリル変性ポリビニルアルコール（クラレ社製、商品名：Ｒ−１１３０、吸水率６０％）３０部、カチオン性高分子として、ジアリルアミン−アクリルアミド共重合物（モル比１０／３０）とアクリルアミド／ブチルメタクリレート／ブチルアクリレート共重合物（モル比４０／１９／１）とを重合した共重合体（ジアリルアミン／アクリルアミド／ブチルメタクリレート／ブチルアクリレート＝１０／７０／１９／１（モル比）、分子量約３０万、吸水率３１％）３０部を水中で分散し、インク受容層塗工液Ａを得た。
【００６２】
［インクジェット記録用シートの作製］
紙基材Ａ上に、インク受容層塗工液Ａを塗工量が１０ｇ／ｍ２となるように塗工、乾燥し、インクジェット記録用シートを作製した。なお、得られたインクジェット記録用シートのインク受容層表面白紙部のＪＩＳ−Ｚ８７４１で規定される６０度鏡面光沢度は３％であった。
【００６３】
実施例２
［インク受容層塗工液Ｂ］
顔料として湿式シリカ（トクヤマ社製、商品名：ファインシールＸ−６０、二次粒子径６．２μｍ）１００部、接着剤としてポリビニルアルコール（クラレ社製、商品名：ＰＶＡ−１４５）１０部、シリル変性ポリビニルアルコール（クラレ社製、商品名：Ｒ−１１３０、吸水率６０％）３０部、カチオン性高分子として、ジアリルアミン−アクリルアミド共重合物（モル比２０／５０）とアクリルアミド／メチルメタクリレート共重合物（モル比１５／１５）とを重合した共重合体（ジアリルアミン／アクリルアミド／メチルメタクリレート＝２０／６５／１５（モル比）、分子量約３０万、吸水率２８％）３０部を水中で分散し、インク受容層塗工液Ｂを得た。
【００６４】
［インクジェット記録用シートの作製］
紙基材Ａ上に、インク受容層塗工液Ｂを実施例１と同様にして塗工してインクジェット記録用シートを作製した。なお、得られたインクジェット記録用シートのインク受容層表面白紙部のＪＩＳ−Ｚ８７４１で規定される６０度鏡面光沢度は３％であった。
【００６５】
実施例３
［表面処理シリカの作製］
湿式シリカ（トクヤマ社製、商品名：ファインシールＸ−６０）９００ｇを水に懸濁、スラリー化（約１０〜１５％）し、このスラリーに、界面活性剤（ポリオキシエチレンラウリルエーテル、商品名：ノイゲンＥＴ−１０２、第一工業製薬社製、ＨＬＢ：１０．８）１００ｇの水懸濁物を添加し、１時間撹拌混合した。次いで、噴霧乾燥し、粉砕分級して、表面処理シリカＡを得た。得られた表面処理シリカの平均二次粒子径は６μｍであった。
【００６６】
［インク受容層塗工液Ｃ］
実施例１のインク受容層Ａ中の顔料を、湿式シリカ（トクヤマ社製、商品名：ファインシールＸ−６０）８０部と、上記で得た表面処理シリカＡ２０部に変更した以外は、実施例１と同様にしてインク受容層塗工液Ｃを調製した。
【００６７】
［インクジェット記録用シートの作製］
紙基材Ａ上に、インク受容層塗工液Ｃを塗工量が１０ｇ／ｍ２となるように塗工、乾燥し、インクジェット記録用シートを作製した。なお、得られたインクジェット記録用シートのインク受容層表面白紙部のＪＩＳ−Ｚ８７４１で規定される６０度鏡面光沢度は３％であった。
【００６８】
実施例４
実施例１のインク受容層塗工液Ａ中のカチオン性高分子を、アクリルアミドとブチルメタクリレートとブチルアクリレートとを混合し、水中で重合して得た共重合物（モル比７０／２５／５、分子量３０万、吸水率３８％）に変更した以外は実施例１と同様にしてインク受容層塗工液Ｄを調製し、インクジェット記録用シートを作製した。なお、得られたインクジェット記録用シートのインク受容層表面白紙部のＪＩＳ−Ｚ８７４１で規定される６０度鏡面光沢度は３％であった。
【００６９】
比較例１
実施例３のインク受容層塗工液Ｃ中のカチオン性高分子を、ジアリルアミン／アクリルアミド共重合物（モル比３０／７０、分子量２０万、吸水率は水に溶解したため測定不能）に変更した以外は実施例３と同様にしてインク受容層塗工液Ｅを調製し、インクジェット記録用シートを作製した。なお、得られたインクジェット記録用シートのインク受容層表面白紙部のＪＩＳ−Ｚ８７４１で規定される６０度鏡面光沢度は３％であった。
【００７０】
比較例２
実施例３のインク受容層塗工液Ｃ中のカチオン性高分子を、ジアリルアミン−アクリルアミド共重合物（モル比１０／２０）とアクリルアミド／メチルメタクリレート共重合物（モル比２０／５０）とを重合した共重合体（ジアリルアミン／アクリルアミド／メチルメタクリレート＝１０／４０／５０（モル比）、分子量３０万、吸水率２１％）３０部に変更した以外は実施例３と同様にしてインク受容層塗工液Ｆを調製し、インクジェット記録用シートを作製した。なお、得られたインクジェット記録用シートのインク受容層表面白紙部のＪＩＳ−Ｚ８７４１で規定される６０度鏡面光沢度は３％であった。
【００７１】
比較例３
実施例３のインク受容層塗工液中の接着剤をシリル変性ポリビニルアルコール（クラレ社製、商品名：Ｒ−１１３０、吸水率６０％）２０部、アクリル系樹脂（ロームアンドハース社製、商品名：プライマルＰ−３７６、吸水率１．２％）２０部、カチオン性高分子をジアリルアミン−アクリルアミド共重合物（住友化学製、商品名：ＳＲ−１００１、吸水率は水に溶解したため測定不能）３０部に変更した以外は実施例３と同様にしてインク受容層塗工液Ｇを調製し、インクジェット記録用シートを作製した。なお、得られたインクジェット記録用シートのインク受容層表面白紙部のＪＩＳ−Ｚ８７４１で規定される６０度鏡面光沢度は３％であった。
【００７２】
【表１】
2006044235.tif 000002
【００７３】
【表２】
2006044235.tif 000003
【００７４】
表１および表２から明らかなように、インク受容層に、ＪＩＳ  Ｋ  ７２０９に規定するＡ法により測定される吸水率が２５〜７０％の範囲内であるカチオン性高分子を用いた実施例１〜４のインクジェット記録用シートは、印字濃度が高く、発色性がよく、鮮明な画像であった。また、印字耐光性、印字耐オゾン性、印字耐水性も高く、印字部保存性に優れていた、さらに、白紙部についても、熱湿、光による黄変が生じず、白紙部保存性にも優れていた。
一方、水溶性のカチオン性高分子を用いた比較例１のインクジェット記録用シートは、染料インク、顔料インクいずれについても印字濃度が低く、画像の鮮明性や印字耐光性にも劣っていた。
また、インク受容層に、ＪＩＳ  Ｋ  ７２０９に規定するＡ法により測定される吸水率が２１％のカチオン性高分子を用いた比較例２のインクジェット記録用シートは、印字濃度が低く、また、印字耐水性も悪かった。
また、インク受容層に、水溶性のカチオン性高分子を用い、さらに吸水率が１．２％の疎水性のアクリル樹脂を配合した比較例３のインクジェット記録用シートは、インク受容層表面の接触角が実施例１〜４と同程度であったのにもかかわらず、印字濃度、特に染料インクを用いた場合の印字濃度が低く、また画像の鮮明性が劣っていた。